(57)【特許請求の範囲】
【請求項１】
ポリメリックのジフェニルメタンジイソシアネートとポリオールと水とからなる液状樹脂組成物を、連続的に進行する長繊維束に含浸させた後、樹脂含浸長繊維束を金型内に導いて発泡硬化させるに当たり、ポリメリックのジフェニルメタンジイソシアネートとして、同イソシアネート全体のうち多官能体が５５〜７５重量％を占めるものを用いることを特徴とする、ポリウレタン発泡体の製造方法。
【請求項２】
請求項１記載の方法によって製造されたポリウレタン発泡体。
【発明の詳細な説明】
【０００１】
【発明の属する技術分野】
本発明は、長繊維で補強されたポリウレタン発泡体の製造方法に関し、より詳しくは、成形体内部の剛性の低下を抑え、金型から出た直後の成形体が変形したり亀裂が入ったりするのを防ぐことができるポリウレタン発泡体の製造方法に関する。
【０００２】
【従来の技術】
従来、長繊維によって補強されたポリウレタン発泡体は、特公昭５２−２４２１号公報に記載のように、ポリメリックのジフェニルメタンジイソシアネートとポリオールを発泡剤と触媒の存在下に混合し、得られた液状樹脂組成物を長繊維束に含浸させ、樹脂含浸長繊維束を金型に導いて金型内で所要形状に成形硬化させると共に発泡させることによって製造されている。その際、ポリメリックのジフェニルメタンジイソシアネートとしては、同イソシアネート全体に占める多官能体の比率が約５０重量％のものを用いている。
【０００３】
【発明が解決しようとする課題】
しかし、上述の従来法では、従来の厚さ１００ｍｍの製品の肉厚をその１．５倍の１５０ｍｍに厚くすると、ウレタン樹脂の反応熱が成形体内部により多く蓄積され、そのため金型から製品を取り出す際に、製品が内部まで充分冷却されず、厚さ１００ｍｍの従来製品に比べて高温部分が増加する。その結果、成形体内部の剛性が低下するばかりでなく、発泡圧力が増大するために成形体が金型から出た直後に樹脂の発泡圧力により変形したり成形体に亀裂が入ったりする。
【０００４】
本発明の目的は、上記の点に鑑み、成形体内部の剛性の低下を抑え、金型から出た直後の成形体が変形したり亀裂が入ったりするのを防ぐことができるポリウレタン発泡体の製造方法を提供することにある。
【０００５】
【課題を解決するための手段】
本発明によるポリウレタン発泡体の製造方法は、ポリメリックのジフェニルメタンジイソシアネートとポリオールと水とからなる液状樹脂組成物を、連続的に進行する長繊維束に含浸させた後、樹脂含浸長繊維束を金型内に導いて発泡硬化させるに当たり、ポリメリックのジフェニルメタンジイソシアネートとして、同イソシアネート全体のうち多官能体が５５〜７５重量％を占めるものを用いることを特徴とするものである。
【０００６】
ウレタン成形に一般的に用いられるポリメリックのジフェニルメタンジイソシアネート（以下、「ポリメリックＭＤＩ」と略記する）の官能基数は、１分子中のイソシアネート基の数により表記する。本明細書において、「多官能体」とは、官能基数３以上のものを意味することとする。
【０００７】
ポリメリックＭＤＩ全体のうちの多官能体の比率が高いほど、１分子の架橋点数は多く、樹脂の剛性が大きい。しかし、この比率が高いほど、平均分子量が大きいので、樹脂の粘度が高くなる。
【０００８】
ポリメリックＭＤＩ中の多官能体の比率が５５重量％未満であると、樹脂の剛性増加効果が十分に発揮されず、金型から出た直後の成形体が変形するのを防ぐことができず、変形が甚だしいと成形体が割れる場合がある。上記比率が７５重量％を越えると、樹脂の粘度が高過ぎて、樹脂を長繊維に含浸させることが困難になることがある。液状樹脂組成物の長繊維束への含浸が充分に行われないと、両者が充分混合されずに、物性の弱い部分、すなわち、液状樹脂組成物だけが固まって存在する部分で割れを生じる場合がある。ポリメリックＭＤＩ中の多官能体の比率は、好ましくは５８〜７０重量％である。
【０００９】
本発明で用いられるポリオールは、ウレタン発泡成形に一般的に用いられるものであればよく、例えば、ポリエーテルポリオール、ポリエステルポリオール、ポリマーポリオールである。ポリオールの粘度は３００〜２００００ｃｐｓ／２０℃の範囲であることが好ましい。ポリオールの粘度が３００ｃｐｓ／２０℃未満であると液状樹脂組成物を長繊維束に含浸させている途中または含浸後に長繊維束に液状体を保持することができない。逆に、２００００ｃｐｓ／２０℃を越える粘度の場合、粘度が高過ぎて液状樹脂組成物を長繊維束に充分含浸することができない。また、ポリオールの平均官能基数は、好ましくは、２を越えて８未満である。この数が２以下であると、ポリオールがイソシアネートと３次元に結合しにくく、樹脂の剛性が低下する。また、この数が８以上であると、ポリオールの粘度が高過ぎて含浸を行いにくくなる。
【００１０】
ポリオールとイソシアネートの混合比率は、好ましくは、ポリオール１００重量部に対しイソシアネート１００〜１８０重量部である。イソシアネートの比率が１００重量部未満であるとイソシアネートが少なすぎ、１８０重量部を越えるとポリオールが少なすぎ、いずれの場合も反応系に多量の未反応物が残り、得られた成形体の物性低下を招く。
【００１１】
ポリオールは反応系において少量の水の存在下に炭酸ガスを発生し、発泡体を形成する。
【００１２】
原料には、一般的なウレタン発泡成形において用いられる触媒や整泡剤が必要に応じて含まれており、さらに、難燃剤、可塑剤、着色剤、架橋剤、安定剤、ガラス繊維、無機系フィラー、粒状または粉体のウレタン成形体などの充填剤が含まれてもいてよい。
【００１３】
長繊維の好ましい径の範囲は２〜１００μｍである。長繊維の径が２μｍ未満であると液状樹脂組成物を長繊維束に含浸する際に長繊維が切れてしまい、１００μｍを越えると長繊維の表面積が減少して、液状樹脂組成物との密着力が減少して成形体の剛性が低下する。また、長繊維と液状樹脂組成物の混合比率は、好ましくは、液状樹脂組成物１００重量部に対して長繊維２０〜８０重量部である。長繊維が２０重量部未満であると、長繊維の比率が少ないために長繊維で剛性を向上した部分とそうでない部分とで剛性に分布ができてしまい、結局成形体の剛性が低下する。また、長繊維が８０重量部を越えると、液状樹脂組成物を長繊維束全体に均一に含浸することができず、そのためやはり剛性の分布が生じてしまう。
【００１４】
用いられる長繊維は連続した長い繊維状物であればよく、多数の短繊維を絡ませて糸状としたものや、モノフィラメントであってもよい。長繊維は、好ましくはガラス繊維であり、天然繊維または合成繊維であってもよい。合成繊維としては、ポリアミド、ポリエステル、ポリオレフィン等からなるものを用いることができる。また長繊維は半合成繊維のレイヨンであってもよい。
【００１５】
＜作用＞
本発明方法によれば、ポリメリックＭＤＩ中の多官能体の比率を高めることにより、ＭＤＩ１分子中の架橋点数を増加させて樹脂の剛性を向上させることができる。それにより、金型から出た直後の成形体は、その温度が高い状態でも、剛性が増大し、変形が抑制されたものとなる。
【００１６】
【発明の実施の形態】
つぎに、本発明をより具体的に説明するために、その実施例を示す。
【００１７】
実施例１
原料として、平均３官能のポリエーテルポリオール（住友バイエルウレタン社製、粘度５９００ｃｐｓ／２０℃）と、ポリメリックＭＤＩ（住友バイエルウレタン社製「イソシアネートＧ４６１」）と、水と、ジブチルチンジウラレートと、シリコン（東レダウ社製「ＳＲＸ−２９５」）と、長繊維（繊維径１２μｍのロービングガラス繊維）とを用意した。ポリメリックＭＤＩ全体のうちの多官能体の比率、および、ポリメリックＭＤＩの粘度（２０℃）をそれぞれ表１に示す。
【００１８】
図１に示すポリウレタンの発泡成形装置において、ポリエーテルポリオール１００重量部と、ポリメリックＭＤＩ１４０重量部と、水１重量部と、ジブチルチンジウラレート０．５重量部と、シリコン１重量部とを混合し、得られた液状樹脂組成物をノズル(1) から、連続的に進行する長繊維束に噴射し、ついで長繊維束を一対の押え部材(2) で押付けることによって液状樹脂組成物を長繊維束に均等に含浸させた。含浸時間は１分間であった。含浸直後の樹脂含浸長繊維束の温度は２５℃とした。ついで、この樹脂含浸長繊維束を成形金型(3) に導き、高さ１５０ｍｍ、幅２００ｍｍの矩形通路に通す間に同通路の前半部で８０℃で１０分間加熱を行い、その後後半部で１５℃で１０分間冷却を行なった。成形金型(3) の矩形通路は４つのエンドレスベルト(4) で構成されたものである。こうして所要形状に成形硬化させると共に発泡させた成形体を成形金型(3) から引出し機(5) へ導いて、製品として取り出した。
【００１９】
比較例１
ポリメリックＭＤＩとして、住友バイエルウレタン社製「４４Ｖ２０」を用いた点を除いて、実施例１と同様にして成形体を得た。
【００２０】
比較例２
ポリメリックＭＤＩとして、多官能体比率が７７重量％で、かつＮＣＯ％が実施例１のそれとほぼ同じ３０％である比較試験用ポリメリックＭＤＩを用いた点を除いて、実施例１と同様にして成形体を得た。
【００２１】
性能評価
実施例および比較例で得られた成形体について、割れの有無、および変形の程度をそれぞれ調べた。変形の程度は、成形金型より引き出した直後の成形体の幅方向中心部における高さを測定し、この測定値と金型の対応する高さとの差で評価した。これらの結果を表１に示す。
【００２２】
【表１】
0003647162.tif 000002
【００２３】
表１から明らかなように、実施例の成形体をいずれの項目においても良好な結果を示した。
【００２４】
【発明の効果】
本発明によれば、ポリメリックＭＤＩの多官能体の比率が高いＭＤＩを原料として使用することにより、ＭＤＩ１分子中の架橋点数を増加させて樹脂の剛性を向上させることができる。それにより厚肉製品の成形を行うことができる。また、金型から出た直後の成形体の変形や亀裂を抑えることができるので、薄肉製品の成形速度を向上させることができる。
【図面の簡単な説明】
【図１】実施例で用いたポリウレタンの発泡成形装置である。
【符号の説明】
１：ノズル
２：押え部材
３：成形金型
４：エンドレスベルト
５：引出し機
【図１】
0003647162.tif 000003